(57)【要約】  脂環族ポリイソシアネートと、炭素数１０〜５０のモノアルコールとの反応により得られたポリイソシアネート硬化剤と；フルオロオレフィンと、フルオロオレフィンと共重合可能な二重結合含有モノマーとの共重合体であり、フルオロオレフィンに基づくフッ素の含有量が１０質量％以上であり、二重結合含有モノマーのうち、５〜３０モル％が水酸基を含有し、１０〜５０モル％が炭素数３以上の分岐状アルキル基を含有する弱溶剤可溶性の含フッ素共重合体と；弱溶剤とを配合して塗料組成物を調製する。【特許請求の範囲】
【請求項１】
脂環族ポリイソシアネートと、少なくとも炭素数１０〜５０のモノアルコールとの反応により得られたポリイソシアネート硬化剤と、
フルオロオレフィンと、フルオロオレフィンと共重合可能な二重結合含有モノマーとの共重合体であり、フルオロオレフィンに基づくフッ素の含有量が１０質量％以上であり、二重結合含有モノマーのうち、５〜３０モル％が水酸基を含有し、１０〜５０モル％が炭素数３以上の分岐状アルキル基を含有する弱溶剤可溶性の含フッ素共重合体と、
弱溶剤と
を含有することを特徴とする、塗料組成物。
【請求項２】
前記ポリイソシアネート硬化剤において、アロファネート／イソシアヌレート組成比が、５０／５０〜１００／０であることを特徴とする、請求項１に記載の塗料組成物。
【請求項３】
前記ポリイソシアネート硬化剤のミネラルスピリットに対する希釈性が、１５０％以上であることを特徴とする、請求項１または２に記載の塗料組成物。
【請求項４】
前記脂環族ポリイソシアネートが、１，３−ビス(イソシアナトメチル)シクロヘキサンであることを特徴とする、請求項１〜３のいずれかに記載の塗料組成物。 
【発明の詳細な説明】
【技術分野】
【０００１】
本発明は、塗料組成物、詳しくは、ポリイソシアネート硬化剤と含フッ素共重合体とを含有する塗料組成物に関する。
【背景技術】
【０００２】
従来より、耐候性に優れる塗料用樹脂として、フッ素樹脂が知られており、例えば、重防食トップコートや、セメント基材のトップコートなどとして、用いられている。
また、このようなフッ素樹脂を含有する塗料用樹脂に、トルエンやキシレンなどの強溶剤（強極性溶剤）が含有されていると、合成樹脂調合ペイント、塩化ゴム系塗料、ラッカー類などの塗膜であって経年変化した旧塗膜に、補修などを目的として、塗料用樹脂を直接塗装すると、縮みや膨れを生じ、あるいは、密着性が低下するという不具合を生じる場合がある。【０００３】
また、このようなフッ素樹脂を含有する塗料用樹脂を、硬度および耐汚染性の向上を図るべく、ポリイソシアネート硬化剤と組み合わせて、２液硬化型塗料として用いる場合には、塗料用樹脂には、イソシアネート基と反応させるための水酸基が導入されているので、弱溶剤（弱極性溶剤）には溶解しにくく、強溶剤が含有される。しかるに、塗料用樹脂に強溶剤が含有されると、上記と同様に、旧塗膜の補修において旧塗膜を損傷させる場合がある。【０００４】
そのため、弱溶剤に可溶であり、かつ、２液硬化型塗料の塗料用樹脂として用いることのできるフッ素樹脂として、例えば、フルオロオレフィンと、フルオロオレフィンと共重合可能な二重結合含有モノマーとの共重合体であり、フルオロオレフィンに基づくフッ素の含有量が１０質量％以上であり、二重結合含有モノマーのうち、５〜３０モル％が水酸基を含有し、１０〜５０モル％が炭素数３以上の分岐状アルキル基を含有する弱溶剤可溶性の含フッ素共重合体が提案されている（例えば、下記特許文献１参照。）。【０００５】
また、ポリイソシアネート硬化剤についても、非極性溶剤に溶解し、フッ素樹脂との相溶性に優れるポリイソシアネート硬化剤として、例えば、ジイソシアネート化合物と、炭素数が１０〜５０のモノアルコールとを、イソシアヌレート化触媒の存在下に反応させた後、未反応のジイソシアネート化合物を除去してなる、イソシアヌレート環を有するポリイソシアネートが提案されている（例えば、下記特許文献２参照。）。
【特許文献１】特開２００４−２７７７１６号公報
【特許文献２】特開平２−２５０８７２号公報
【発明の開示】
【発明が解決しようとする課題】
【０００６】
しかし、上記特許文献１に記載の含フッ素共重合体に、上記特許文献２参照に記載のポリイソシアネートを組み合わせて、２液硬化型塗料として用いる場合において、含フッ素共重合体およびポリイソシアネートを弱溶剤に溶解すると、当初、一旦、完全溶解するものの、その後、弱溶剤量の増加につれて再び析出するという不具合を生じる。
本発明の目的は、弱溶剤に対する溶解性が良好であり、塗膜物性にも優れる塗料組成物を提供することにある。
【課題を解決するための手段】
【０００７】
上記目的を達成するために、本発明の塗料組成物は、少なくとも、脂環族ポリイソシアネートと、少なくとも炭素数１０〜５０のモノアルコールとの反応により得られたポリイソシアネート硬化剤と、フルオロオレフィンと、フルオロオレフィンと共重合可能な二重結合含有モノマーとの共重合体であり、フルオロオレフィンに基づくフッ素の含有量が１０質量％以上であり、二重結合含有モノマーのうち、５〜３０モル％が水酸基を含有し、１０〜５０モル％が炭素数３以上の分岐状アルキル基を含有する弱溶剤可溶性の含フッ素共重合体と、弱溶剤とを含有することを特徴としている。【０００８】
本発明の塗料組成物では、前記ポリイソシアネート硬化剤において、アロファネート／イソシアヌレート組成比が、５０／５０〜１００／０であることが好適である。
本発明の塗料組成物では、前記ポリイソシアネート硬化剤のミネラルスピリットに対する希釈性が、１５０％以上であることが好適である。
本発明の塗料組成物では、前記脂環族ポリイソシアネートが、１，３−ビス(イソシアナトメチル)シクロヘキサンであることが好適である。
【発明の効果】
【０００９】
本発明の塗料組成物によれば、弱溶剤に対する溶解性に優れ、かつ、耐候性、硬度、耐衝撃性などの塗膜物性にも優れている。さらには、ポットライフなどの加工性にも優れている。そのため、強溶剤により損傷を受けやすい各種分野の被塗物に対して、被塗物に損傷を与えることなく、塗膜物性に優れる塗膜を形成することができる。
【発明の実施形態】
【００１０】
本発明の塗料組成物は、ポリイソシアネート硬化剤、含フッ素共重合体および弱溶剤を含んでいる。
本発明において、ポリイソシアネート硬化剤は、脂環族ポリイソシアネートと、少なくとも炭素数１０〜５０のモノアルコールとの反応により得ることができる。
脂環族ポリイソシアネートとしては、例えば、１，３−または１，４−ビス（イソシアナトメチル）シクロヘキサンもしくはその混合物（Ｈ６ＸＤＩ）、３−イソシアナトメチル−３，５，５−トリメチルシクロヘキシルイソシアネート（ＩＰＤＩ：イソホロンジイソシアネート）、４，４′−、２，４′−または２，２′−ジシクロヘキシルメタンジイソシアネートもしくはその混合物（Ｈ１２ＭＤＩ）、ビス（イソシアナトメチル）ノルボルナン（ＮＢＤＩ）、水添ナフタレンジイソシアネート、１，３−または１，４−ジイソシアナトシクロヘキサン、１−メチル−２，４−または２，６−ジイソシアナトシクロヘキサン、イソプロピリデン−ビス(４−シクロヘキシル)イソシアネートなどの脂環族ジイソシアネートが挙げられる。好ましくは、Ｈ６ＸＤＩ、ＩＰＤＩ、Ｈ１２ＭＤＩ、ＮＢＤＩ、さらに好ましくは、Ｈ６ＸＤＩが挙げられる。これら脂環族ポリイソシアネートは、単独使用または２種以上併用することもできる。
【００１１】
炭素数１０〜５０のモノアルコールとしては、例えば、ｎ−デカノール、ｎ−ウンデカノール、ｎ−ドデカノール、ブチルヘキサノール、トリメチルノニルアルコール、ｎ−トリデカノール、ｎ−テトラデカノール、５−エチル−２−ノナノール、ｎ−ペンタデカノール、ｎ−ヘキサデカノール、２−ヘキシルデカノール、ｎ−ヘプタデカノール、３，９−ジエチル−６−デカノール、ｎ−オクタデカノール、２−イソヘプチルイソウンデカノール、ｎ−ノナデカノール、エイコサノール、２−オクチルドデカノール、セリルアルコール、２−デシルテトラデカノール、２−セチルステアリルアルコール、メリシルアルコールなどが挙げられる。好ましくは、炭素数１０〜３０のモノアルコール、さらに好ましくは、炭素数１０〜１６のモノアルコール、より具体的には、ｎ−デカノール（ｎ−デシルアルコール）、ｎ−ドデカノール（ｎ−ドデシルアルコール）、ｎ−ヘキサデカノール（ｎ−ヘキサデシルアルコール）が挙げられる。これらモノアルコールは、単独使用または２種以上併用することもできる。
【００１２】
また、これらモノアルコールは、分子中に１つのヒドロキシル基を有していれば、それ以外の分子構造は、本発明の優れた効果を阻害しない限り、特に制限されず、例えば、分子中に、エステル基、エーテル基、シクロヘキサン環、芳香環などを有することもできる。
そして、脂環族ポリイソシアネートと、炭素数１０〜５０のモノアルコールとは、好ましくは、得られたポリイソシアネート硬化剤において、アロファネート／イソシアヌレート組成比が、５０／５０〜１００／０（質量比）、好ましくは、６０／４０〜９５／５（質量比）となるように反応させる。つまり、アロファネート組成（脂環族ポリイソシアネートのアロファネート体）が、イソシアヌレート組成（脂環族ポリイソシアネートのイソシアヌレート体）に対して同じかそれ以上となるように反応させる。
【００１３】
アロファネート／イソシアヌレート組成比は、得られたポリイソシアネート硬化剤における脂環族ポリイソシアネートのアロファネート体と、脂環族ポリイソシアネートのイソシアヌレート体との質量比であって、例えば、示差屈折率検出器（ＲＩＤ）を装備したゲルパーミエーションクロマトグラフ（ＧＰＣ）によって、ポリイソシアネート硬化剤の分子量分布を測定して、得られたクロマトグラム（チャート）から、脂環族ポリイソシアネートのアロファネート体に相当するピークと、脂環族ポリイソシアネートのイソシアヌレート体に相当するピークとの比率（面積比率）を求めることにより、算出することができる。便宜的には、ＧＰＣにより測定されたクロマトグラムにおいて、脂環族ポリイソシアネートのアロファネート体に相当するピーク以外のピークを、脂環族ポリイソシアネートのイソシアヌレート体に相当するピークとみなして（但し、未反応の脂環族ポリイソシアネートが残存する場合には、その未反応の脂環族ポリイソシアネートに相当するピークは除外する。）、すべてのピークに対する脂環族ポリイソシアネートのアロファネート体に相当するピークの面積比率を、アロファネート組成比（その残余がイソシアヌレート組成比）として、算出することができる。
【００１４】
得られたポリイソシアネート硬化剤において、脂環族ポリイソシアネートのアロファネート体は、弱溶剤可溶性（希釈性）を向上させることができ、脂環族ポリイソシアネートのイソシアヌレート体は、塗膜物性を向上させることができる。そのため、得られたポリイソシアネート硬化剤において、アロファネート／イソシアヌレート組成比が、上記の範囲であれば、弱溶剤可溶性と塗膜物性とを両立させることができる。
【００１５】
得られたポリイソシアネート硬化剤において、アロファネート／イソシアヌレート組成比が上記の範囲となるように、脂環族ポリイソシアネートと、炭素数１０〜５０のモノアルコールとを反応させるには、特定の反応触媒の存在下、特定の反応条件で反応させる。
かかる反応触媒としては、反応の制御が容易であり、反応生成物の着色が少なく、熱安定性に劣る二量体の生成を低減できるものが用いられ、例えば、テトラメチルアンモニウム、テトラエチルアンモニウムなどのテトラアルキルアンモニウムのハイドロオキサイドやその有機弱酸塩、例えば、トリメチルヒドロキシプロピルアンモニウム、トリエチルヒドロキシプロピルアンモニウムなどのトリアルキルヒドロキシアルキルアンモニウムのハイドロオキサイドやその有機弱酸塩、例えば、酢酸、カプロン酸、オクチル酸、ミリスチン酸などのアルキルカルボン酸のアルカリ金属塩、例えば、上記アルキルカルボン酸の錫、亜鉛、鉛などの金属塩、例えば、アルミニウムアセチルアセトン、リチウムアセチルアセトンなどのβ−ジケトンの金属キレート化合物、例えば、塩化アルミニウム、三フッ化硼素などのフリーデル・クラフツ触媒、例えば、チタンテトラブチレート、トリブチルアンチモン酸化物などの種々の有機金属化合物、例えば、ヘキサメチルシラザンなどのアミノシリル基含有化合物などが挙げられる。好ましくは、テトラアルキルアンモニウムのハイドロオキサイドやその有機弱酸塩や、トリアルキルヒドロキシアルキルアンモニウムのハイドロオキサイドやその有機弱酸塩などの第４級アンモニウム化合物が挙げられる。これら反応触媒は、単独使用または２種以上併用することもできる。
【００１６】
触媒の添加割合は、脂環族ポリイソシアネート１００質量部に対して、例えば、０．１質量部以下、好ましくは、０．０１質量部以下である。ポリウレタン化合物の高分子化を防ぐため、触媒はなるべく少量が望ましい。
かかる反応条件としては、例えば、窒素ガスなどの不活性ガス雰囲気、常圧（大気圧）下において、反応温度が、例えば、８０℃を超過する温度、好ましくは、９０〜１００℃であり、反応時間が、例えば、０．１〜２．０時間、好ましくは、０．２〜０．５時間である。
【００１７】
また、この反応において、脂環族ポリイソシアネートと、炭素数１０〜５０のモノアルコールとは、炭素数１０〜５０のモノアルコールの水酸基に対する脂環族ポリイソシアネートのイソシアネート基の当量比（ＮＣＯ／ＯＨ）が、例えば、５〜５０、好ましくは、１５〜３０となる配合割合にて、配合される。
また、この反応では、必要により、公知の反応溶媒を配合してもよく、さらに、任意のタイミングで公知の触媒失活剤を添加することもできる。
【００１８】
そして、この反応は、より具体的には、例えば、不活性ガスにて置換した反応容器に、脂環族ポリイソシアネートと、炭素数１０〜５０のモノアルコールとを、上記の配合割合にて仕込み、その後、例えば、８０℃を超過する温度、好ましくは、８５〜９０℃で、２〜６時間反応させた後、反応触媒を添加して、さらに、例えば、７０〜９０℃、好ましくは、７５〜８５℃で、１〜２時間反応させ、その後、触媒失活剤を添加して、反応を停止させるようにする。
【００１９】
反応終了後、未反応の脂環族ポリイソシアネートは、必要により、蒸留などの公知の除去方法により、除去する。
さらに、反応終了後において、得られたポリイソシアネート硬化剤と、数平均分子量が、例えば、４００〜２０００、好ましくは、７００〜１０００のポリオールとを反応させることにより、得られたポリイソシアネート硬化剤をポリオールにて変性することもできる。
【００２０】
このようなポリオールとしては、例えば、ポリオキシエチレンジオール、ポリオキシエチレントリオール、ポリオキシプロピレンジオール、ポリオキシプロピレントリオール、ポリオキシエチレン・オキシプロピレンジオール、ポリオキシエチレン・オキシプロピレントリオールなどのポリオキシアルキレンポリオールなどが挙げられる。これらポリオールは、単独使用または２種以上併用することもできる。
【００２１】
ポリオールの配合割合は、例えば、ポリイソシアネート硬化剤１００質量部に対して、例えば、１〜２０質量部、好ましくは、５〜１５質量部である。
また、ポリイソシアネート硬化剤とポリオールとは、特に制限されず、公知の反応条件にて反応させることができる。
このようにして得られたポリイソシアネート硬化剤は、上記したように、好ましくは、アロファネート／イソシアヌレート組成比が、５０／５０〜１００／０（質量比）、さらには、６０／４０〜９５／５（質量比）であり、転化率（反応率）が、例えば、３０〜５０％、さらには、３５〜４５％であり、イソシアネート含有量が、例えば、１０〜２０％、さらには、１２〜１８％であり、粘度（ＢＬ型粘度計による測定粘度）が、例えば、１０００〜１０００００ｍＰａ・ｓ、さらには、４０００〜４００００ｍＰａ・ｓであり、未反応の脂環族ポリイソシアネートの含有量が、例えば、１．０質量％以下、さらには、０．５質量％以下である。
【００２２】
また、得られたポリイソシアネート硬化剤のミネラルスピリットに対する希釈性は、好ましくは、１５０％以上、さらには、２００％以上、通常、５００％以下である。
希釈性は、弱溶剤によってポリイソシアネート硬化剤をどの程度まで希釈できるかを示す指標（希釈率）であって、例えば、０℃において、ポリイソシアネート硬化剤Ｘｇに対して、ミネラルスピリットを白濁するまで加えたときの、その白濁時点でのミネラルスピリットの配合量Ｙｇから、次式で表される。
【００２３】
希釈性（％）＝Ｙｇ／Ｘｇ×１００
希釈性が、１５０％以上であれば、ポリイソシアネート硬化剤の弱溶剤に対する溶解性が大変良好であり、その使用において、ポリイソシアネート硬化剤を弱溶剤に十分溶解させることができる。
本発明において、含フッ素共重合体は、フルオロオレフィンと、フルオロオレフィンと共重合可能な二重結合含有モノマーとの共重合体であり、フルオロオレフィンに基づくフッ素の含有量が１０質量％以上であり、二重結合含有モノマーのうち、５〜３０モル％が水酸基を含有し、１０〜５０モル％が炭素数３以上の分岐状アルキル基を含有する弱溶剤可溶性の含フッ素共重合体であって、例えば、上記特許文献１に記載の塗料用含フッ素共重合体が挙げられる。
【００２４】
フルオロオレフィンは、耐候性の観点より、好ましくは、フッ素付加数が２以上、さらには、３〜４のフルオロオレフィンが挙げられ、具体的には、例えば、テトラフルオロエチレン、クロロトリフルオロエチレン、フッ化ビニリデン、ヘキサフルオロプロピレンなどが挙げられ、好ましくは、テトラフルオロエチレン、クロロトリフルオロエチレンが挙げられる。これらフルオロオレフィンは、単独使用または２種以上併用することもできる。
【００２５】
二重結合含有モノマーは、フルオロオレフィンと共重合可能なフルオロオレフィン以外の、ＣＨ２＝ＣＨ−で表される炭素−炭素二重結合を有するビニル系モノマーであって、このようなビニル系モノマーとしては、直鎖状、分岐状または環状のアルキル基を含有するアルキルビニルエーテル、アルキルビニルエステルなどが挙げられる。
また、二重結合含有モノマーには、水酸基を含有する二重結合含有モノマー（以下、水酸基含有モノマーという。）と、炭素数３以上の分岐状アルキル基を含有する二重結合含有モノマー（以下、分岐アルキル基含有モノマーという。）の両方が含まれる。なお、水酸基含有モノマーが炭素数３以上の分岐状アルキル基を含んでもよく、分岐アルキル基含有モノマーが水酸基を含んでもよい。
【００２６】
また、二重結合含有モノマーのうち、５〜３０モル％が水酸基を含有する。水酸基含有モノマーの含有量が、５モル％以上であると、硬度の高い塗膜を得ることができ、また、水酸基含有モノマーの含有量が３０モル％以下であると、弱溶剤に対して、十分な溶解性を維持することができる。
水酸基含有モノマーの炭素数は、特に制限されないが、好ましくは、２〜１０、さらに好ましくは、２〜６、とりわけ好ましくは、２〜４である。
【００２７】
このような水酸基含有モノマーとしては、例えば、４−ヒドロキシブチルビニルエーテル（ＨＢＶＥ）、２−ヒドロキシエチルビニルエーテル（ＨＥＶＥ）、シクロヘキサンジメタノールモノビニルエーテルなどのヒドロキシアルキルビニルエーテル類、例えば、ヒドロキシエチルアリルエーテル、シクロヘキサンジメタノールモノアリルエーテルなどのヒドロキシアルキルアリルエーテル類、例えば、ヒドロキシエチル（メタ）アクリレートなどの（メタ）アクリル酸ヒドロキシアルキルエステル類などが挙げられる。
【００２８】
共重合性に優れ、形成される塗膜の耐候性の向上を図る観点から、好ましくは、ヒドロキシアルキルビニルエーテル類が挙げられる。とりわけ、弱溶剤に対する溶解性に優れる観点から、好ましくは、炭素数２〜４のヒドロキシアルキルビニルエーテル、より好ましくは、ＨＢＶＥが挙げられる。これら水酸基含有モノマーは、単独使用または２種以上併用することもできる。
【００２９】
また、二重結合含有モノマーのうち、１０〜５０モル％が炭素数３以上の分岐アルキル基を含有する。分岐アルキル基含有モノマーが１０〜５０モル％であれば、上記の割合で水酸基含有モノマーを配合しても、弱溶剤に対する溶解性を確保することができる。
分岐アルキル基含有モノマーにおける分岐アルキル基の炭素数は、３以上であれば特に制限されないが、好ましくは、４〜１５、さらに好ましくは、４〜１０である。
【００３０】
このような分岐アルキル基含有モノマーとしては、例えば、分岐アルキル基を含有するビニルエーテル類、アリルエーテル類または（メタ）アクリル酸エステル類が挙げられる。分岐アルキル基としては、例えば、イソプロピル基、イソブチル基、ｓｅｃ−ブチル基、ｔｅｒｔ−ブチル基、２−エチルヘキシル基、２−メチルヘキシル基などが挙げられる。また、分岐アルキル基含有モノマーとしては、共重合性に優れる観点から、好ましくは、２−エチルヘキシルビニルエーテル（２−ＥＨＶＥ）、ｔｅｒｔ−ブチルビニルエーテル（ｔ−ＢｕＶＥ）などのビニルエーテル類が挙げられ、さらに好ましくは、２−ＥＨＶＥが挙げられる。これら分岐アルキル基含有モノマーは、単独使用または２種以上併用することもできる。
【００３１】
本発明においては、二重結合含有モノマーとして、さらに、本発明の優れた効果を阻害しない範囲において、水酸基含有モノマー、分岐アルキル基含有モノマー以外の他の二重結合含有モノマーを含有させることもできる。
他の二重結合含有モノマーとしては、好ましくは、アルキル基を含有するモノマーが挙げられ、そのアルキル基としては、直鎖状、分岐状または環状のアルキル基が挙げられる。また、アルキル基の炭素数は、好ましくは、２〜８、さらに好ましくは、２〜６である。とりわけ、環状アルキル基を含有する二重結合含有モノマーを配合すれば、含フッ素共重合体のガラス転移温度（Ｔｇ）を上昇させることができ、塗膜の硬度をさらに高めることができる。
【００３２】
このような環状アルキル基を含有する二重結合含有モノマーとしては、例えば、シクロヘキシルビニルエーテル、シクロヘキシルメチルビニルエーテルなどの環状アルキルビニルエーテル類、シクロヘキシル（メタ）アクリレート、３，３，５−トリメチルシクロヘキシル（メタ）アクリレートなどの（メタ）アクリル酸環状アルキルエステル類などが挙げられる。これら他の二重結合含有モノマーは、単独使用または２種以上併用することもできる。また、他の二重結合含有モノマーの割合は、二重結合含有モノマーの全量に対して、好ましくは、７０モル％以下、さらに好ましくは、３０〜６０モル％である。
【００３３】
本発明において、フルオロオレフィンに基づく重合単位と、二重結合含有モノマーに基づく重合単位との割合は、フルオロオレフィンに基づく重合単位が、好ましくは、３０〜７０モル％、さらに好ましくは、４０〜６０モル％であり、二重結合含有モノマーに基づく重合単位が、好ましくは、７０〜３０モル％、さらに好ましくは、６０〜４０モル％である。フルオロオレフィンに基づく重合単位の割合が、７０モル％以下であると、含フッ素共重合体の弱溶剤に対する溶解性が十分となり、３０モル％以上であると、十分な耐候性を確保することができる。なお、本発明において、含フッ素共重合体は、塗料組成物に配合する量の弱溶剤に完全に溶解することが好ましいが、一部が弱溶剤に不溶であってもよい。
【００３４】
そして、含フッ素共重合体は、フルオロオレフィンと、水酸基含有モノマーおよび分岐アルキル基含有モノマーを含む二重結合含有モノマーとを配合して、重合媒体の存在下または非存在下で、重合開始剤または電離性放射線などの重合開始源を添加して、共重合することにより、得ることができる。この共重合反応は、公知のラジカル共重合反応であり、反応温度、反応時間、反応圧力などの反応条件は、適宜選択される。
【００３５】
なお、共重合反応における、フルオロオレフィンと二重結合含有モノマーとの配合割合は、含フッ素共重合体におけるフルオロオレフィンに基づく重合単位と二重結合含有モノマーに基づく重合単位の割合と同一割合である。
重合媒体としては、例えば、メチルエチルケトン、メチルイソブチルケトンなどのケトン類、例えば、酢酸エチル、酢酸ｎ−ブチルなどのエステル類、例えば、キシレン、トルエンなどの芳香族炭化水素類、例えば、シクロヘキサノン、ソルベントナフサ、ミネラルターペン、ミネラルスピリット、石油ナフサなどの脂肪族炭化水素類、例えば、３−エトキシプロピオン酸エチル、メチルアミルケトン、酢酸ｔｅｒｔ−ブチル、４−クロロベンゾトリフルオリド、ベンゾトリフルオリド、モノクロロトルエン、３，４−ジクロロベンゾトリフルオリドなどが挙げられる。
【００３６】
重合開始剤としては、例えば、２，２′−アゾビスイソブチロニトリル、２，２′−アゾビスシクロヘキサンカーボネートニトリル、２，２′−アゾビス（２，４−ジメチルバレロニトリル）、２，２′−アゾビス（２−メチルブチロニトリル）などのアゾ系開始剤が挙げられる。また、例えば、シクロヘキサノンパーオキサイドなどのケトンパーオキサイド類、例えば、ｔｅｒｔ−ブチルハイドロパーオキサイドなどのハイドロパーオキサイド類、例えば、ベンゾイルパーオキサイドなどのジアシルパーオキサイド類、例えば、ジ−ｔｅｒｔ−ブチルパーオキサイドなどのジアルキルパーオキサイド類、例えば、２，２−ジ−（ｔｅｒｔ−ブチルパーオキシ）ブタンなどのパーオキシケタール類、例えば、ｔｅｒｔ−ブチルパーオキシピバレイトなどのアルキルパーエステル類、例えば、ジイソプロピルパーオキシジカーボネートなどのパーカーボネート類などの過酸化物系開始剤などが挙げられる。
【００３７】
また、含フッ素共重合体は、フルオロオレフィンに基づくフッ素の含有量が、含フッ素共重合体の全量に対して１０質量％以上であり、好ましくは、２０〜３０質量％である。フッ素の含有量が１０質量％以上であると、塗膜の耐候性を向上させることができる。
また、含フッ素共重合体は、ポリイソシアネート硬化剤のイソシアネート基と反応させるための水酸基を含有しており、その水酸基価（以下、ＯＨＶという。）は、好ましくは、３０〜５５ｍｇＫＯＨ／ｇ、さらに好ましくは、３５〜５０ｍｇＫＯＨ／ｇである。ＯＨＶが３０ｍｇＫＯＨ／ｇ以上であれば、塗膜の硬度を高めることができる。また、ＯＨＶが５５ｍｇＫＯＨ／ｇ以下であれば、弱溶剤に対して含フッ素共重合体を十分に溶解させることができる。
【００３８】
また、含フッ素共重合体は、標準ポリスチレンの検量線に基づく、ＧＰＣによって測定される数平均分子量（Ｍｎ）が、好ましくは、５０００〜１００００である。Ｍｎが５０００以上であると耐候性に優れ、Ｍｎが１００００以下であると弱溶剤に対する溶解性に優れる。
また、含フッ素共重合体は、そのガラス転移点（以下、Ｔｇという。）が、好ましくは、２５℃以上、さらに好ましくは、３０〜４０℃である。Ｔｇが２５℃以上であると、塗膜の硬度を高めることができる。
【００３９】
また、本発明において、含フッ素共重合体は、好ましくは、カルボキシル基を含有する。カルボキシル基を含有することにより、顔料の分散性を向上させることができる。含フッ素共重合体の酸価（以下、ＡＶという。）は、例えば、０．５〜５ｍｇＫＯＨ／ｇ、好ましくは、２〜５ｍｇＫＯＨ／ｇである。
カルボキシル基は、例えば、フルオロオレフィンと二重結合含有モノマーとの共重合反応後に、含フッ素共重合体が有する水酸基に、多価カルボン酸またはその無水物を反応させることにより導入することができる。また、共重合反応において、カルボキシル基を有する二重結合含有モノマーを、水酸基含有モノマーおよび分岐アルキル基含有モノマーとともに、二重結合含有モノマーとして含ませることにより、直接共重合させることもできる。このような多価カルボン酸またはその無水物としては、例えば、無水マレイン酸などが挙げられる。また、カルボキシル基を有する二重結合含有モノマーとして、例えば、アクリル酸、メタクリル酸などが挙げられる。
【００４０】
本発明において、弱溶剤は、弱極性溶剤、つまり、極性を有する溶質に対して貧溶媒であり、具体的には、労働安全衛生法による有機溶剤の分類において、第３種有機溶剤に区分されているものが挙げられ、下記イ）〜ハ）のいずれかに相当するものである。
イ）ガソリン、コールタールナフサ（ソルベントナフサを含む）、石油エーテル、石油ナフサ、石油ベンジン、テレピン油、ミネラルスピリット（ミネラルシンナー、ペトロリウムスピリット、ホワイトスピリットおよびミネラルターペンを含む）、
ロ）イ）のみからなる混合物、
ハ）イ）と、イ）以外のものの混合物で、イ）を５質量％超過して含有するもの。
【００４１】
本発明において、弱溶剤として、このような第３種有機溶剤を用いれば、強溶剤に相当する第２種有機溶剤が、全溶剤の５質量％を超過して含有されず、被塗物の損傷を防止することができる。
弱溶剤としては、引火点が室温以上である観点から、好ましくは、ミネラルスピリットが挙げられる。
【００４２】
そして、本発明の塗料組成物は、ポリイソシアネート硬化剤、含フッ素共重合体および弱溶剤を配合することにより、得ることができる。
本発明の塗料組成物において、含フッ素共重合体の配合割合は、塗料組成物の固形分１００質量部に対して、例えば、２０質量部以上、好ましくは、３０質量部以上、さらに好ましくは、４０質量部以上であり、通常、５０質量部以下である。
【００４３】
また、ポリイソシアネート硬化剤の配合割合は、含フッ素共重合体の水酸基に対するポリイソシアネート硬化剤のイソシアネート基の当量比（ＮＣＯ／ＯＨ）が、ほぼ１（当量）となる割合で配合され、より具体的には、含フッ素共重合体１００質量部に対して、例えば、１〜１００質量部、好ましくは、１〜５０質量部である。ポリイソシアネート硬化剤が１質量部以上であると、塗膜の耐溶剤性および硬度が十分となり、１００質量部以下であると、加工性および耐衝撃性に優れる。
【００４４】
また、弱溶剤の配合割合は、塗料組成物におけるポリイソシアネート硬化剤および含フッ素共重合体の残量であって、含フッ素共重合体の溶解性、塗装時の適度粘度、塗装方法などを考慮して適宜決定される。具体的には、含フッ素共重合体の弱溶剤に対する優れた溶解性を考慮すると、塗料組成物の全量に対して、例えば、１０〜３０質量％である。
また、本発明の塗料組成物においては、含有される固形分全量が、弱溶剤に溶解していることが最良であるが、若干の不溶分は許容される。
【００４５】
また、本発明の塗料組成物は、２液硬化型塗料として用いられ、具体的には、まず、含フッ素共重合体を弱溶剤に溶解して主剤を調製し、その主剤とは別途、ポリイソシアネート硬化剤を調製して、使用直前に、主剤とポリイソシアネート硬化剤とを混合して塗料組成物を調製し、その塗料組成物を、被塗物に塗装する。
また、本発明の塗料組成物には、上記成分以外に、目的および用途により、他の機能性配合剤を含有することができる。
【００４６】
そのような機能性配合剤として、例えば、塗膜の乾燥性を改善するために、ＣＡＢ（セルロースアセテートブトレート）、ＮＣ（ニトロセルロース）などを含有させてもよく、また、塗膜の光沢、硬度、塗料の施工性を改良するために、アクリル酸またはそのエステルからなる重合体やポリエステルなどを含有させることができる。
また、他の機能性配合剤として、着色顔料、染料、塗膜の付着性向上のためのシランカップリング剤、紫外線吸収剤、硬化促進剤、光安定剤、つや消し剤などが挙げられる。
【００４７】
着色顔料、染料としては、例えば、耐候性の良好なカーボンブラック、酸化チタンなどの無機顔料、例えば、フタロシアニンブルー、フタロシアニングリーン、キナクリドンレッド、インダンスレンオレンジ、イソインドリノン系イエローなどの有機顔料、染料などが挙げられる。
シランカップリング剤としては、例えば、３−アミノプロピルトリエトキシシラン、３−アミノプロピルトリメトキシシラン、Ｎ−２−（アミノエチル）−３−アミノプロピルトリメトキシシラン、ウレイドプロピルトリエトキシシラン、ビニルトリエトキシシラン、ビニルトリメトキシシラン、３−メタクリロキシプロピルトリメトキシシラン、３−メタクリロキシプロピルトリエトキシシラン、２−（３，４−エポキシシクロヘキシル）エチルトリメトキシシラン、３−グリシドキシプロピルトリメトキシシラン、３−メルカプトプロピルトリメトキシシラン、３−イソシアナトプロピルトリエトキシシラン、メチルトリエトキシシラン、メチルトリメトキシシランなどが挙げられる。
【００４８】
紫外線吸収剤としては、例えば、ベンゾフェノン系、ベンゾトリアゾール系、トリアジン系、シアノアクリレート系の紫外線吸収剤が挙げられる。
硬化促進剤としては、例えば、ジブチルスズジラウレートなどが挙げられる。
光安定剤としては、例えば、ヒンダードアミン系光安定剤などが挙げられ、より具体的には、例えば、アデカスタブＬＡ６２、アデカスタブＬＡ６７（以上、アデカアーガス化学社製、商品名）、チヌビン２９２、チヌビン１４４、チヌビン１２３、チヌビン４４０（以上、チバ・スペシャルティ・ケミカルズ社製、商品名）などが挙げられる。
【００４９】
つや消し剤としては、例えば、超微粉合成シリカなどが挙げられる。つや消し剤を配合すれば、優雅な半光沢、つや消し仕上げの塗膜を形成することができる。
これら機能性配合剤は、その目的および用途により、適宜の配合割合にて塗料組成物に配合される。また、機能性配合剤は、予め、上記した主剤および／またはポリイソシアネート硬化剤に配合してもよく、あるいは、主剤およびポリイソシアネート硬化剤の配合後の塗料組成物に配合することもできる。
【００５０】
そして、本発明の塗料組成物によれば、弱溶剤に対する溶解性に優れ、かつ、耐候性、硬度、耐衝撃性などの塗膜物性にも優れている。さらには、ポットライフなどの加工性にも優れている。そのため、強溶剤により損傷を受けやすい各種分野の被塗物に対して、被塗物に損傷を与えることなく、塗膜物性に優れる塗膜を形成することができる。
なお、本発明の塗料組成物は、被塗物に対して、特に制限されず、例えば、スプレー塗装、エアスプレー塗装、はけ塗り、浸漬法、ロールコーター、フローコーターなどの任意の塗装方法により、塗装することができる。
【００５１】
また、被塗物としては、特に制限されず、例えば、コンクリート、自然石、ガラスなどの無機物、例えば、鉄、ステンレス、アルミニウム、銅、真鍮、チタンなどの金属、例えば、プラスチック、ゴム、接着剤、木材などの有機物が挙げられる。とりわけ、既に形成された塗膜の表面に対する再塗装に適する。また、有機無機複合材であるＦＲＰ、樹脂強化コンクリート、繊維強化コンクリートなどの塗装にも適する。
【００５２】
より具体的には、自動車、電車、航空機などの輸送用機器、橋梁部材、鉄塔などの土木部材、防水材シート、タンク、パイプなどの産業機材、ビル外装、ドア、窓門部材、モニュメント、ポールなどの建築部材、道路の中央分離帯、ガードレール、防音壁などの道路部材、通信機材、電気および電子部品などが挙げられる。
【実施例】
【００５３】
次に、本発明を実施例および比較例に基づいて説明するが、本発明は、下記の実施例によって限定されることはない。
合成例１（硬化剤Ａの合成）
攪拌機、温度計、窒素ガス導入管およびジムロート冷却管を備えた５００ｍＬ容量の四つロフラスコに、窒素ガス雰囲気下、Ｈ６ＸＤＩ４５５．６ｇおよびドデシルアルコール４４．４ｇを仕込み、９０℃に加温し、２時間保持した。【００５４】
その後、反応触媒として、トリメチル−Ｎ−２−ヒドロキシプロピルアンモニウム２−エチルヘキサノエート０．０２ｇを加え、反応温度を９０±５℃に調節しながら、２時間反応を継続した。その後、触媒失活剤として、ｏ−トルエンスルホン酸アミド０．０２ｇを加えて、反応触媒を失活させて、反応を停止させた。
得られた反応液から、未反応のＨ６ＸＤＩを除去して、淡黄色透明のポリイソシアネート硬化剤Ａ２０１．１ｇ(転化率、４０％)を得た。【００５５】
このポリイソシアネート硬化剤Ａは、アロファネート／イソシアヌレート組成比が７２／２８であり、イソシアネート含有量が１６．２％であり、粘度（ＢＬ型粘度計による測定粘度）が２８０００ｍＰａ・ｓであり、未反応のＨ６ＸＤＩの含有量が０．５質量％であり、ＮＭＲ測定の結果、ウレタン結合は実質的に認められなかった。
また、このポリイソシアネート硬化剤ＡをミネラルスピリットＡ（新日本石油社製）にて、固形分９０質量％に希釈した溶液は、２５℃における粘度が１６００ｍＰａ・ｓであって、０℃においても白濁することなく、均一透明状態を維持した。【００５６】
合成例２（硬化剤Ｂの合成）
モノアルコールを、ドデシルアルコールに代替して、ｎ−デシルアルコールとした以外は、合成例１と同様の方法により、ポリイソシアネート硬化剤Ｂを得た。
このポリイソシアネート硬化剤Ｂは、アロファネート／イソシアヌレート組成比が７１／２９であり、イソシアネート含有量が１７．０％であり、粘度（ＢＬ型粘度計による測定粘度）が２６０００ｍＰａ・ｓであり、未反応のＨ６ＸＤＩの含有量が０．５質量％であり、ＮＭＲ測定の結果、ウレタン結合は実質的に認められなかった。【００５７】
合成例３（硬化剤Ｃの合成）
モノアルコールを、ドデシルアルコールに代替して、ｎ−ヘキサデシルアルコールとした以外は、合成例１と同様の方法により、ポリイソシアネート硬化剤Ｃを得た。
このポリイソシアネート硬化剤Ｃは、アロファネート／イソシアヌレート組成比が７３／２７であり、イソシアネート含有量が１４．８％であり、粘度（ＢＬ型粘度計による測定粘度）が３００００ｍＰａ・ｓであり、未反応のＨ６ＸＤＩの含有量が０．５質量％であり、ＮＭＲ測定の結果、ウレタン結合は実質的に認められなかった。【００５８】
合成例４（硬化剤Ｄの合成）
加温する温度を、９０℃から１００℃に変更した以外は、合成例１と同様の方法により、ポリイソシアネート硬化剤Ｄを得た。
このポリイソシアネート硬化剤Ｄは、アロファネート／イソシアヌレート組成比が９５／５であり、イソシアネート含有量が１３．９％であり、粘度（ＢＬ型粘度計による測定粘度）が４８００ｍＰａ・ｓであり、未反応のＨ６ＸＤＩの含有量が０．５質量％であり、ＮＭＲ測定の結果、ウレタン結合は実質的に認められなかった。【００５９】
合成例５（硬化剤Ｅの合成）
攪拌機、温度計、窒素ガス導入管およびジムロート冷却管を備えた５００ｍＬ容量の四つロフラスコに、窒素ガス雰囲気下、硬化剤Ａと、Ｄｉｏｌ７００(数平均分子量７００のポリオキシプロピレンジオール、三井化学ポリウレタン社製)とを、９０／１０の重量比で仕込み、８０℃に加温し、６時間保持することにより、ポリイソシアネート硬化剤Ｅを得た。【００６０】
このポリイソシアネート硬化剤Ｅは、アロファネート／イソシアヌレート組成比が６４／３６であり、イソシアネート含有量が１３．４％であり、粘度（ＢＬ型粘度計による測定粘度）が３２０００ｍＰａ・ｓであり、未反応のＨ６ＸＤＩの含有量が０．５質量％であり、ＮＭＲ測定の結果、ウレタン結合が認められた。
合成例６（硬化剤Ｆの合成）
攪拌機、温度計、窒素ガス導入管およびジムロート冷却管を備えた５００ｍＬ容量の四つロフラスコに、窒素ガス雰囲気下、硬化剤Ａと、Ｄｉｏｌ４００(数平均分子量４００のポリオキシプロピレンジオール、三井化学ポリウレタン社製)とを、９０／１０の重量比で仕込み、８０℃に加温し、６時間保持することにより、ポリイソシアネート硬化剤Ｆを得た。【００６１】
このポリイソシアネート硬化剤Ｆは、アロファネート／イソシアヌレート組成比が６４／３６であり、イソシアネート含有量が１４．０％であり、粘度（ＢＬ型粘度計による測定粘度）が２５０００ｍＰａ・ｓであり、未反応のＨ６ＸＤＩの含有量が０．５質量％であり、ＮＭＲ測定の結果、ウレタン結合が認められた。
合成例７（硬化剤Ｇの合成）
加温する温度を、９０℃から６０℃に変更した以外は、合成例１と同様の方法により、ポリイソシアネート硬化剤Ｇを得た。【００６２】
このポリイソシアネート硬化剤Ｇは、アロファネート／イソシアヌレート組成比が１０／９０であり、イソシアネート含有量が２０．９％であり、未反応のＨ６ＸＤＩの含有量が０．５質量％であり、ＮＭＲ測定の結果、ウレタン結合は実質的に認められなかった。
合成例８（硬化剤Ｈの合成）
ポリイソシアネートを、Ｈ６ＸＤＩに代替して、ＨＤＩとした以外は、合成例１と同様の方法により、ポリイソシアネート硬化剤Ｈを得た。【００６３】
このポリイソシアネート硬化剤Ｈは、アロファネート／イソシアヌレート組成比が７２／２８であり、イソシアネート含有量が１７．９％であり、粘度（ＢＬ型粘度計による測定粘度）が４００ｍＰａ・ｓであり、未反応のＨＤＩの含有量が０．５質量％であり、ＮＭＲ測定の結果、ウレタン結合は実質的に認められなかった。
合成例９（硬化剤Ｉの合成）
ポリイソシアネートを、Ｈ６ＸＤＩに代替して、ＨＤＩとし、モノアルコールを、ドデシルアルコールに代替して、２−エチルヘキシルアルコールとした以外は、合成例１と同様の方法により、ポリイソシアネート硬化剤Ｉを得た。【００６４】
このポリイソシアネート硬化剤Ｉは、アロファネート／イソシアヌレート組成比が６０／４０であり、イソシアネート含有量が２０．０％であり、粘度（ＢＬ型粘度計による測定粘度）が２００ｍＰａ・ｓであり、未反応のＨＤＩの含有量が０．５質量％であり、ＮＭＲ測定の結果、ウレタン結合は実質的に認められなかった。
合成例１０（硬化剤Ｊの合成）
ポリイソシアネートを、Ｈ６ＸＤＩに代替して、ＩＰＤＩとし、モノアルコールを、ドデシルアルコールに代替して、イソブチルアルコールとした以外は、合成例１と同様の方法により、ポリイソシアネート硬化剤Ｊを得た。【００６５】
このポリイソシアネート硬化剤Ｊは、アロファネート／イソシアヌレート組成比が７３／２７であり、イソシアネート含有量が１４．８％であり、未反応のＩＰＤＩの含有量が０．５質量％であり、ＮＭＲ測定の結果、ウレタン結合は実質的に認められなかった。
合成例１１（硬化剤Ｋの合成）
モノアルコールを、ドデシルアルコールに代替して、イソブチルアルコールとした以外は、合成例１と同様の方法により、ポリイソシアネート硬化剤Ｋを得た。【００６６】
このポリイソシアネート硬化剤Ｋは、アロファネート／イソシアヌレート組成比が８１／１９であり、イソシアネート含有量が２０．２％であり、粘度（ＢＬ型粘度計による測定粘度）が２００００ｍＰａ・ｓであり、未反応のＨ６ＸＤＩの含有量が０．５質量％であり、ＮＭＲ測定の結果、ウレタン結合は実質的に認められなかった。
合成例１２（硬化剤Ｌの合成）
攪拌機、温度計、窒素ガス導入管およびジムロート冷却管を備えた５００ｍＬ容量の四つロフラスコに、窒素ガス雰囲気下、硬化剤Ｋと、Ｄｉｏｌ７００(数平均分子量７００のポリオキシプロピレンジオール、三井化学ポリウレタン社製)とを、９０／１０の重量比で仕込み、８０℃に加温し、６時間保持することにより、ポリイソシアネート硬化剤Ｌを得た。【００６７】
このポリイソシアネート硬化剤Ｌは、アロファネート／イソシアヌレート組成比が７３／２７であり、イソシアネート含有量が１７．０％であり、粘度（ＢＬ型粘度計による測定粘度）が２６０００ｍＰａ・ｓであり、未反応のＨ６ＸＤＩの含有量が０．５質量％であり、ＮＭＲ測定の結果、ウレタン結合が認められた。
調製例１（主剤の調製）
ルミフロンＬＦ８００（ミネラルスピリット可溶性含フッ素共重合体、旭硝子社製、）４１．５ｇ、Ｄ−９１８(白色顔料、堺化学社製)１００ｇ、ミネラルスピリットＡ１０８．５ｇを配合して、ビーズミルにて２時間強制攪拌することにより、ミルベース２５０ｇを得た。【００６８】
次いで、ミルベース２５０ｇと、ルミフロンＬＦ８００  ３４２．９ｇとを混合した後、樹脂固形分が３５質量％となるようにミネラルスピリットＡを加え、主剤を調製した。
実施例１〜６および比較例１〜６（塗料組成物の調製、塗膜の形成）
主剤１００質量部に対し、ポリイソシアネート硬化剤Ａ〜Ｌを、硬化剤のイソシアネート基と主剤の水酸基との当量比が１／１になるように配合して、ミネラルスピリットＡにて不揮発分（固形分）が５０質量％になるように希釈した後、硬化促進剤としてジブチルスズジラウレートを０．０１質量部添加して、表１に示す各実施例および各比較例の塗料組成物を調製した。【００６９】
そして、各塗料組成物を、クロメート処理したアルミ板の表面に、それぞれ２５μｍの膜厚となるよう塗装して塗膜を形成し、２３℃の恒温室にて１週間養生した。【００７０】
【表１】
2008041766.tif 000002
【００７１】
表１中、アロファネート／イソシアヌレート組成比は、各ポリイソシアネート硬化剤を、下記に示すＧＰＣ装置にて分子量分布測定し、すべてのピークに対するアロファネート体に相当するピークの面積比率をアロファネート体の組成比とし、その残余をイソシアヌレート体の組成比として算出した。
ＧＰＣ装置：
使用機器：Ａｌｌｉａｎｃｅ（Ｗａｔｅｒｓ）
使用カラム：Ｐｌｇｅｌガード＋5μm  Ｍｉｘｅｄ−Ｃ×３（５０×７．５ｍｍ、３００×７．５ｍｍ：ＰｏｌｙｍｅｒＬａｂ）
移動層組成：ＴＨＦ
流出量・圧：１．０ｍｌ／ｍｉｎ  １４００ｐｓｉ（平均）、一定流量
カラム温度：４０℃
ＲＩ検出器：２４１０ＲＩｄｅｔｅｃｔｏｒ（ｗａｔｅｒｓ）
サンプルインジェクション容量：１００μｌ
サンプル濃度：１．０ｗｔ％
評価
１）希釈性
上記により得られたポリイソシアネート硬化剤Ａ〜Ｌ１００ｇを、０℃において、ミネラルスピリットＡ(新日本石油社製)にて白濁するまで希釈し、白濁時点でのミネラルスピリットＡの希釈量Ｙ（ｇ）を希釈性（％）とした。その結果を表１に示す。【００７２】
なお、各ポリイソシアネート硬化剤は、当初、ミネラルスピリットＡに完全溶解したが、ミネラルスピリットＡの希釈量の増加につれて再び白濁した。
２）塗膜物性
２−１）ポットライフ
塗料組成物の調製時点から、２５℃でＥ型粘度計にて粘度測定し、４５０ｍＰａ・ｓになるまでの時間をポットライフ時間（分）とした。その結果を表１に示す。
２−２）塗膜硬度（引っ掻き硬度）
ＪＩＳ  Ｋ  ５６００−５−６（２００２年）に準拠して、塗膜表面に傷がついた時点での鉛筆硬度を、塗膜硬度として評価した。その結果を表１に示す。
２−３）耐衝撃性
ＪＩＳ  Ｋ  ５６００−５−６（２００２年）に準拠して、塗膜表面(表/裏)にｌ／４インチ径のセンターポンチを当て、５００ｇ重量物を落下させて塗膜が破壊された時点での高さ(ｃｍ)を耐衝撃性(表/裏)（ｃｍ）として評価した。その結果を表１に示す。
２−４）エリクセン
ＪＩＳ  Ｋ  ５６００−５−６（２００２年）に準拠して、塗膜表面(裏)に１／４インチ径のセンターポンチを当て、塗装板の周辺をしっかり固定しておき、所定の速度で塗装板に対して、ポンチを押し出し塗膜表面に亀裂が入った時の押し出し長さ(ｍｍ)を、エリクセン（ｍｍ）として評価した。その結果を表１に示す。【００７３】
以上の結果から、ポリイソシアネートとして、Ｈ６ＸＤＩを用いたポリイソシアネート硬化剤は、優れた希釈性を示し、特に、モノアルコールの炭素数が１０，１２，１６であるＨ６ＸＤＩを用いたポリイソシアネート硬化剤は、優れた希釈性を維持しつつ、硬度などの塗膜物性が良好であることがわかる。一方、モノアルコールの炭素数が１０未満では、希釈性が著しく低下していることがわかる。【００７４】
また、ＨＤＩを用いたポリイソシアネート硬化剤は、硬度、耐衝撃性およびエリクセンともに良好であるが、希釈性に乏しいことがわかる。
さらに、アロファネート／イソシアヌレート組成比において、アロファネートの組成比が９０％を超えている塗膜については、硬度が下がらずに希釈性が１０００％を超えていることがわかる。【００７５】
なお、上記説明は、本発明の例示の実施形態として提供したが、これは単なる例示にすぎず、限定的に解釈してはならない。当該技術分野の当業者によって明らかな本発明の変形例は、後記の特許請求の範囲に含まれるものである。
【産業上の利用可能性】
【００７６】
本発明の塗料組成物は、例えば、コンクリート、自然石、ガラスなどの無機物、例えば、鉄、ステンレス、アルミニウム、銅、真鍮、チタンなどの金属、例えば、プラスチック、ゴム、接着剤、木材などの有機物に適し、とりわけ、既に形成された塗膜の表面に対する再塗装に適する。
【国際調査報告】
2008041766.tif 000003
2008041766.tif 000004
2008041766.tif 000005
2008041766.tif 000006